(57)【要約】      （修正有）【課題】涼感性と紫外線遮蔽性と吸水速乾性に優れる腕カバーを提供する。【解決手段】天竺組織による筒状編地に編成されたカバー本体からなる腕カバーであって、編地表糸１ａには吸水性を有する綿又はセルロース系繊維からなる紡績糸が用いられ、編地裏糸１ｂには接触冷感性を有する合成繊維フィラメント糸が用いられ、少なくとも該合成繊維フィラメント糸には紫外線錯乱剤が添加され、接触冷温感評価値（Ｑ−ｍａｘ）が０．２３Ｗ／ｃｍ２以上、紫外線遮蔽率が８０％以上、吸水性（滴下法）が２秒以下、拡散性残留水分率が１０％に至る時間が５５分以下を特徴とする腕カバー。【選択図】図２
0003181998.tif 000002
【実用新案登録請求の範囲】
【請求項１】
天竺組織による筒状に編成されたカバー本体からなる腕カバーであって、編地表糸には吸水性を有する綿又はセルロース系繊維からなる紡績糸が用いられ、編地裏糸には接触冷感性を有する合成繊維フィラメント糸が用いられ、少なくとも該合成繊維フィラメント糸には紫外線錯乱剤が添加され、接触冷温感評価値(Ｑ−max)が０．２３Ｗ／cm２以上、紫外線遮蔽率が８０％以上、吸水性(滴下法)が２秒以下、拡散性残留水分率が１０％ に至る時間が５５分以下を特徴とする腕カバー。
【請求項２】
前記編地表糸として、綿又は再生セルロース繊維の単独糸又は２種以上の混紡糸が用いられていることを特徴とする請求項１に記載の腕カバー。
【請求項３】
前記編地裏糸として、総繊度１５０〜４００ｄｔｅｘ、単糸繊度が１．０〜２．５ｄｔｅｘからなるポリエチレンマルチフィラメント糸が用いられていることを特徴とする請求項１または２のいずれかに記載の腕カバー。
【請求項４】
前記編地裏糸に添加される紫外線錯乱剤が、前記合成繊維フィラメント糸中に０．０１〜５．０質量％含有することを特徴とする請求項１ないし３のいずれかに記載の腕カバー。
【考案の詳細な説明】
【技術分野】
【０００１】
本考案は、涼感性と紫外線遮蔽性と吸水速乾性に優れた腕カバーに関する。
【背景技術】
【０００２】
従来、この種の腕カバーとして、特許文献１、２に開示されたものが知られている。これらのうち、特許文献１に開示されたものは、紫外線遮蔽性を有する第１布と吸水性を有する第２布とで円筒状のカバー本体を構成し、第１布と第２布とは軸線方向で縫着して上記円筒状のカバー本体を形成し、第１布はカバー本体の周長の１／３以上の面積で腕の外周部分に位置させると共に、第２布を腕の内周部分に位置させていることを特徴としている。
【０００３】
また、特許文献２に開示されたものは、丸編みにより筒状に編成された腕カバーであって、外側編地と内側編地により二重構造に作られ、外側編地は紫外線遮蔽性を有する糸が用いられ、内側編地は吸水性を有する糸が用いられていることを特徴としている。
【０００４】
しかしながら、これらは何れも紫外線遮蔽性や吸水性を有するものの、涼感性や速乾性の点において課題を有していた。
【先行技術文献】
【特許文献】
【０００５】
【特許文献１】特開２００１−２１４３１２
【特許文献２】特開２００５−２１３６５９
【考案の概要】
【考案が解決しようとする課題】
【０００６】
本考案は、従来の腕カバーのかかる欠点を克服し、涼感性と紫外線遮蔽性と吸水速乾性に優れる腕カバーを提供することをその課題とするものである。
【課題を解決するための手段】
【０００７】
本考案は、上記課題を解決するものであり、天竺組織による筒状に編成されたカバー本体からなる腕カバーであって、編地表糸には吸水性を有する綿又はセルロース系繊維からなる紡績糸が用いられ、編地裏糸には接触冷感性を有する合成繊維フィラメント糸が用いられ、少なくとも該合成繊維フィラメント糸には紫外線錯乱剤が添加され、接触冷温感評価値(Ｑ−max)が０．２３Ｗ／cm２以上、紫外線遮蔽率が８０％以上、吸水性(滴下法)が２秒以下、拡散性残留水分率が１０％に至る時間が５５分以下を特徴とする腕カバーである。
【考案の効果】
【０００８】
本考案の腕カバーは、天竺編みの引き揃え組織で編地表糸には吸水性を有する綿又はセルロース系繊維からなる紡績糸が用いられ、編地裏糸には接触冷感性を有する合成繊維フィラメント糸が用いられ、少なくとも編地裏糸の該合成繊維フィラメント糸には紫外線錯乱剤を添加することにより、暑い夏場の着用時に、清涼感のある肌ざわりが得られるとともに、日焼け防止と、発汗後の吸水速乾性によるムレ感防止に優れた効果を発揮する。
【図面の簡単な説明】
【０００９】
【図１】本考案に係る腕カバーの斜視図。
【図２】本考案に係る腕カバーの断面図。
【考案を実施するための形態】
【００１０】
以下、本考案の腕カバーの一実施態様について、図面に基づいて具体的に説明する。なお、本考案はこれら実施態様に何ら制約されるものではない。
【００１１】
図１は本考案に係る腕カバーの斜視図、図２は本考案に係る腕カバーの断面図である。図中、１は本体部、２は袖口部、３は肩口部、１ａは編地表糸、１ｂは編地裏糸をそれぞれ示す。
【００１２】
図１に示すように、本考案の腕カバーは、丸編機を用いて筒状に編成された腕部を被覆する本体部１と、その両端の手首側と二の腕側に設けられた袖口部２、肩口部３からなる。袖口部２、肩口部３にはゴム編み組織を編成し、腕カバーのずり落ちを防止する。そして、図２に示すように、本体部１は、編地表糸１ａと編地裏糸１ｂからなる二層構造に形成されている。
【００１３】
本体部１は天竺編みの引き揃え組織で編地表糸１ａと編地裏糸１ｂからなるリバーシブル組織に形成されている。編地表糸１ａには吸水性を有する綿又はセルロース系繊維からなる紡績糸が用いられ、かかる紡績糸としては、綿又はレーヨン等の再生セルロース繊維の単独糸又は２種以上の混紡糸が好適に使用され、表面の毛羽の少ないガス糸やコンパクトヤーンがより好適に使用される。また、編地裏糸１ｂには接触冷感性を有する合成繊維フィラメント糸が用いられ、かかる合成繊維フィラメント糸には、総繊度１５０〜４００ｄｔｅｘ、単糸繊度が１．０〜２．５ｄｔｅｘのポリエチレン繊維からなるマルチフィラメント糸が好適に使用される。綿又はセルロース系繊維からなる紡績糸と合成繊維フィラメント糸を引き揃えて夫々1本の糸として編み針に供給し、夫々の供給糸張力を制御することにより、綿又はセルロース系繊維からなる紡績糸が表側編地に、ポリエチレンマルチフィラメント糸が裏に偏るように調整することができる。
【００１４】
また、少なくとも編地裏糸１ｂの合成繊維フィラメント糸の繊維内部に二酸化チタン、二酸化珪素など紫外線錯乱剤（セラミック）が添加される。前記紫外線錯乱剤（セラミック）は、前記合成繊維フィラメント糸中に０．０１〜５．０質量％含有することが好ましい。
【００１５】
上記のとおり、天竺編みの引き揃え組織によるリバーシブル組織を作製することによって、肌に直に接する裏側編地を合成繊維フィラメント糸のみの扁平組織とした結果、裏側編地と肌との接触面積が広く確保され、裏側編地と肌との間にできる空隙をできるだけ少なくすることができるため、肌から裏側編地への熱伝導性が向上し、接触冷温感評価値(Ｑ−max)を高めることができる。かかる接触冷温感評価値(Ｑ−max)としては、０．２３Ｗ／cm２以上であることが好ましく、０．２５Ｗ／cm２以上であることがより好ましい。なお、上記扁平組織を規定しない布帛では、網目交編部分の凹凸や紡績糸の表面の毛羽が扁平性を阻害するため、接触冷温感評価値（Ｑ−max）を常に０．２３Ｗ／cm２以上安定させることは困難である。
【００１６】
また、表側編地に親水性を有する綿又はセルロース系繊維からなる紡績糸が用いられ、裏側編地に疎水性を有する合成繊維フィラメント糸が用いられた編地構造により、裏側編地側に接触した水分は、合成繊維フィラメント糸が疎水性により裏側編地表面を拡散し、毛細管現象の利用により表側編地側へ素早く拡散吸引され、綿又はセルロース系繊維からなる紡績糸が親水性により吸水し、膨潤し、伸長し、表側編地の網目が拡大され通気性が増大するため蒸発し易い状況となり、吸水性と共に速乾性に優れ、吸水性（滴下法）が２秒以下、拡散性残留水分率が１０％に至る時間が５５分以下である。
【００１７】
さらに、前記編地裏糸のフィラメント糸の繊維内部には二酸化チタン、二酸化珪素など紫外線錯乱剤が該合成繊維フィラメント糸中に０．０１〜５．０質量％添加されることにより、腕の日焼けを効果的に防止することができ、その紫外線遮蔽率は８０％以上であることが好ましく、９０％以上であることがより好ましい。
【実施例】
【００１８】
以下に本考案を実施例で説明するが、本考案は、実施例のみに限定されるものではない。なお、実施例で用いた試験方法は以下の通りである。
【００１９】
以下の方法で編地性能を測定した。
（１）接触温冷感評価値（Ｑ−max）：サーモラボIIを使用し、△Ｔ＝２０℃で測定した。
（２）紫外線遮蔽率：アパレル製品等品質性能対策協議会ガイドラインに準拠し、紫外線遮蔽率（％）を測定した。
（３）吸水性（滴下法）：ＪＩＳ  Ｌ１９０７繊維製品の吸水性試験方法に準拠し、吸水速度（秒）を測定した。
（４）拡散性残留水分率：２０℃、６５％ＲＨの環境下で、試料(１０ｃｍ×１０ｃｍ)に水０．６ｇを滴下させ、試料を吊り下げた状態で放置し、所定時間ごとの質量を測定し、拡散性残留水分率（％）を算出し、前記拡散性残留水分率が１０％に至るまでの時間を測定した。
拡散性残留水分率（％）＝各時間の水分量（ｇ）／滴下直後の水分量（ｇ）×１００
【００２０】
［試料１（実施例１）］
本体部１の編地表糸１ａとして綿６０／１コンパクトヤーン(綿１００％)、編地裏糸１ｂとして３３０ｄｔｅｘ／２２０ｆポリエチレンマルチフィラメント２本を引き揃えて用い、天竺の筒編み（機種１４４本ＫＳ)でリバーシブル組織を編成し、さらに、編地裏糸１ｂのポリエチレンマルチフィラメントには紫外線錯乱剤の二酸化珪素０．０１質量％を添加した試料を作製した。
【００２１】
［試料２（実施例２）］
本体部１の編地表糸１ａとして綿６０／１コンパクトヤーン(綿１００％)、編地裏糸１ｂとして３３０ｄｔｅｘ／２２０ｆポリエチレンマルチフィラメント１本を引き揃えて用い、天竺の筒編み（機種１４４本ＫＳ)でリバーシブル組織を編成し、さらに、編地裏糸１ｂのポリエチレンマルチフィラメントには紫外線錯乱剤の二酸化珪素０．０１質量％を添加した試料を作製した。  
【００２２】
［試料３（実施例３）］
本体部１の編地表糸１ａとして綿６０／１コンパクトヤーン(綿１００％)、編地裏糸１ｂとして２２０ｄｔｅｘ／１１０ｆポリエチレンマルチフィラメント２本を引き揃えて用い、天竺の筒編み（機種１４４本ＫＳ)でリバーシブル組織を編成し、さらに、編地裏糸のポリエチレンマルチフィラメントには紫外線錯乱剤の二酸化珪素０．０１質量％を添加した試料を作製した。    
【００２３】
［試料４（実施例４）］
本体部１の編地表糸１ａとして綿６０／１コンパクトヤーン(綿１００％)、編地裏糸１ｂとして２２０ｄｔｅｘ／１１０ｆポリエチレンマルチフィラメント１本を引き揃えて用い、天竺の筒編み（機種２００本ＫＳ)でリバーシブル組織を編成し、さらに、編地裏糸１ｂのポリエチレンマルチフィラメントには紫外線錯乱剤の二酸化珪素０．０１質量％を添加した試料を作製した。
【００２４】
［試料５（比較例１）］
綿６０／２(綿１００％)を用い、天竺の筒編み（機種１４４本ＫＳ)で編成して試料を作製した。
【００２５】
［試料６（比較例２）］
ポリエステルと綿の５０％／５０％混紡６０／２を用い、天竺の筒編み（機種１４４本ＫＳ)で編成して試料を作製した。
【００２６】
［試料７（比較例３）］
ポリエステルマルチフィラメント（１００％）１１０ｄｔｅｘ／９６ｆを用い、フライス編み（機種１４４本ＫＳ)で編成して試料を作製した。
【００２７】
更に、前記腕カバー製品について、被験者５名による着用による官能試験を行った。試験方法は、３０℃、７０％ＲＨの環境下で、着用時の涼感と、３０分間歩行後のムレ感について以下の４段階で評価し、その平均結果を求めた。
（１）涼感
◎：非常に涼感を感じた
○：幾らか涼感を感じた
△：あまり涼感を感じなかった
×：全く涼感を感じなかった
（２）ムレ感
◎：全くムレ感を感じなかった
○：あまりムレ感を感じなかった
△：幾らかムレ感を感じた
×：非常にムレ感を感じた
【００２８】
実施例、比較例で得られた腕カバーの評価結果を表１に示す。表１に示すように、本発明で得られた腕カバーは、性能測定結果においていずれも接触冷温感評価値(Ｑ−max)が０．２３Ｗ／cm２以上、紫外線遮蔽率が８０％以上、吸水性(滴下法)が２秒以下、拡散性残留水分率が１０％に至る時間が５５分以下であり、被験者による官能評価結果において清涼感、ムレ感のいずれにおいても優れていた。
【００２９】
【表１】
0003181998.tif 000003
【００３０】
ポリエチレン繊維は、熱伝導性は高いが比熱が小さく、水分率も低いため熱容量が小さい。従って肌に触れた瞬間は冷たいが温まりやすい性質を有している。上記の実施品は、表綿/裏ポリエチレン繊維となっているため、ポリエチレン繊維の吸収した熱を熱容量の大きい綿が吸収し、涼感性能をより長く維持できる性質がある。また、親水性で短繊維の綿糸と疎水性のポリエチレンマルチフィラメントが立体的な編み組織を作ることによって、水分の拡散と熱の発散を容易にした。この構造によって、吸水速乾性と涼感性がより高められた。
【符号の説明】
【００３１】
１……本体部
２……袖口部
３……肩口部
１ａ……編地表糸
１ｂ……編地裏糸
【図１】
0003181998.tif 000004
【図２】
0003181998.tif 000005